(57)【要約】【課題】高い抗菌性および除菌性を発現するとともに、皮膚への刺激が少ない衛生用品の原料として利用可能な抗菌除菌用支持体、および、その製造方法を提供する。【解決手段】所定量のホタテ貝の焼成粉末を、所定量のエタノールを入れた精製槽内に添加し、攪拌機によって所定の時間に亘って撹拌した。さらに、その撹拌後の混合アルコール溶液を静置した後、フィルターにて濾過することによって、ホタテ貝の貝殻の焼成粉末含有混合液を得た。そして、その混合液を、霧吹きによって綿糸からなる織布（吸着体）の表面に吹き付けた後に、所定の温度下で所定の時間に亘って乾燥させてアルコールを蒸散させることによって抗菌除菌用支持体を得た。【選択図】なし【特許請求の範囲】
【請求項１】
抗菌・除菌のために用いられる支持体であって、
酸化カルシウムおよび／または水酸化カルシウムの粉末をアルコール中に添加してなる混合液を、吸湿性あるいは多孔性の吸着体に吸着させた後に、その支持中のアルコールを蒸散させたことを特徴とする抗菌除菌用支持体。
【請求項２】
抗菌・除菌のために用いられる支持体であって、
ホタテ貝の貝殻を焼成した後に粉砕してなる焼成粉末をアルコール中に添加してなる混合液を、吸湿性あるいは多孔性の吸着体に吸着させた後に、その支持中のアルコールを蒸散させたことを特徴とする抗菌除菌用支持体。
【請求項３】
前記アルコールがエチルアルコールであることを特徴とする請求項１、または請求項２に記載の抗菌除菌用支持体。
【請求項４】
前記吸着体が、織布、不織布、発泡体、フォーム、紙の内のいずれかであることを特徴とする請求項１〜３のいずれかに記載の抗菌除菌用支持体。
【請求項５】
酸化カルシウムおよび／または水酸化カルシウムの粉末をアルコール中に添加してなることを特徴とする抗菌除菌用の混合液。
【請求項６】
酸化カルシウムおよび／または水酸化カルシウムの粉末をアルコール中に添加してなる混合液からアルコールを蒸散させたことを特徴とする抗菌除菌用の粉体。
【請求項７】
抗菌・除菌のために用いられる支持体の製造方法であって、
ホタテ貝の貝殻を焼成した後に粉砕してなる焼成粉末をアルコール中に添加してなる混合液を、吸湿性あるいは多孔性の吸着体に吸着させた後に、その支持中のアルコールを蒸散させることを特徴とする抗菌除菌用支持体の製造方法。
【発明の詳細な説明】
【技術分野】
【０００１】
本発明は、高い抗菌性および除菌性を有する衛生用品の形成材料として利用可能な抗菌除菌用支持体に関するものである。
【背景技術】
【０００２】
抗菌性および除菌性を有する衛生用品としては、従来、次亜塩素酸を利用したものが広く用いられている。たとえば、特許文献１には、アルカリ性溶液を収容する内袋と、酸成分を内包するシートと、それらの内袋およびシートを収容する外袋とを有しており、外袋内で内袋を破ることによってアルカリ性溶液と酸成分とを接触させて次亜塩素酸液を生成し、シートに次亜塩素酸液を含浸させる除菌シートパックが開示されている。
【先行技術文献】
【特許文献】
【０００３】
【特許文献１】特開２０１７−１４１６２
【発明の概要】
【発明が解決しようとする課題】
【０００４】
しかしながら、上記した特許文献１の如き次亜塩素酸を利用した除菌シートパックは、抗菌性・除菌性は良好であるものの、皮膚への刺激が非常に強い、という不具合がある。
【０００５】
本発明の目的は、上記従来の次亜塩素酸を利用した衛生用品が有する問題点を解消し、高い抗菌性および除菌性を発現するとともに、皮膚への刺激が少ない衛生用品の原料として利用可能な抗菌除菌用支持体、および、その製造方法を提供することにある。
【課題を解決するための手段】
【０００６】
請求項１に記載の発明は、抗菌・除菌のために用いられる支持体であって、酸化カルシウムおよび／または水酸化カルシウムの粉末をアルコール中に添加してなる混合液を、吸湿性あるいは多孔性の吸着体に吸着させた後に、その支持中のアルコールを蒸散させたことを特徴とするものである。
【０００７】
請求項２に記載の発明は、抗菌・除菌のために用いられる支持体であって、ホタテ貝の貝殻を焼成した後に粉砕してなる焼成粉末をアルコール中に添加してなる混合液を、吸湿性あるいは多孔性の吸着体に吸着させた後に、その支持中のアルコールを蒸散させたことを特徴とするものである。
【０００８】
請求項３に記載の発明は、請求項１、または請求項２に記載の発明において、前記アルコールがエチルアルコールであることを特徴とするものである。
【０００９】
請求項４に記載の発明は、請求項１〜３のいずれかに記載の発明において、前記支持体が、紙、織布、不織布、発泡体、フォームの内のいずれかであることを特徴とするものである。
【００１０】
請求項５に記載の発明は、酸化カルシウムおよび／または水酸化カルシウムの粉末をアルコール中に添加してなることを特徴とする抗菌除菌用の混合液である。
【００１１】
請求項６に記載の発明は、酸化カルシウムおよび／または水酸化カルシウムの粉末をアルコール中に添加してなる混合液からアルコールを蒸散させたことを特徴とする抗菌除菌用の粉体である。
【００１２】
請求項７に記載の発明は、抗菌・除菌のために用いられる支持体の製造方法であって、ホタテ貝の貝殻を焼成した後に粉砕してなる焼成粉末をアルコール中に添加してなる混合液を、吸湿性あるいは多孔性の吸着体に吸着させた後に、その支持中のアルコールを蒸散させることを特徴とするものである。
【発明の効果】
【００１３】
請求項１に記載の抗菌除菌用支持体は、水分を付着させることによって抗菌特性・除菌特性を奏するものであるため、抗菌性の包装紙や除菌用のシート、ナプキン等の各種の衛生用品の形成材料として好適に用いることができる。
【００１４】
請求項２に記載の抗菌除菌用支持体は、水分を付着させることによって高い抗菌特性・除菌特性を奏するものであるため、抗菌性の包装紙や除菌用のシート、ナプキン等の各種の衛生用品の形成材料として好適に用いることができる。
【００１５】
請求項３に記載の抗菌除菌用支持体は、水分を付着させることによって非常に高い抗菌特性・除菌特性を発現するものであるため、抗菌性・除菌性に優れた衛生用品を形成することが可能である。
【００１６】
請求項４に記載の抗菌除菌用支持体は、吸着体が混合液の蒸発物の担持性に優れており、かつ、加工性に富んでいるため、高い抗菌性・除菌性を備えた衛生用品を安価かつ容易に製造することが可能となる。
【００１７】
請求項５に記載の抗菌除菌用の混合液によれば、高い抗菌性・除菌性を備えた衛生用品を効率的に製造することができる。
【００１８】
請求項６に記載の抗菌除菌用の粉体は、前記紙、織布、不織布、発泡体、フォーム等の支持体に担持させることによって、高い抗菌性・除菌性を備えた衛生用品を効率的に製造することができる。
【００１９】
請求項７に記載の抗菌除菌用支持体の製造方法によれば、高い抗菌性・除菌性を奏する各種の衛生用品の形成材料として利用可能な抗菌除菌用支持体を、安価かつ容易に製造することができる。
【発明を実施するための形態】
【００２０】
本発明に係る抗菌除菌用支持体は、酸化カルシウムの粉末、水酸化カルシウムの粉末、酸化カルシウムと水酸化カルシウムとの混合粉末（炭酸カルシウムを含有するものも含まれる）、あるいはホタテ貝の貝殻を焼成した後に粉砕してなる焼成粉末（以下、これらの粉末を特定カルシウム系粉末という）を、アルコール中に添加してなる混合液を、吸湿性あるいは多孔性の吸着体に吸着させた後に、その吸着体中のアルコールを蒸散させることによって得られるものである。
【００２１】
＜ホタテ貝の貝殻の焼成粉末＞
ホタテ貝の貝殻の焼成粉末とは、ホタテ貝の貝殻を焼成した後に粉砕してなるものである。本発明でいうホタテ貝とは、二枚貝綱−翼形亜綱−イタヤガイ科のMizuhopecten 属に分類される軟体動物の一種であり、その種類は特に限定されない。当該ホタテ貝の貝殻は、貝肉部分を食用として引き剥がした残りのものをそのまま焼成に供することも可能であるが、貝肉部分を引き剥がした後に洗浄して焼成に供することも可能である。かかる洗浄方法としては、水を噴出させたシャワーで粗い粉砕処理を加えながら洗浄する方法や、塩素等を加えた水槽内で洗浄する方法等を採用することができる。また、洗浄後のホタテ貝の貝殻は、そのまま焼成に供することも可能であるが、太陽光に曝して十分に乾燥させた後に洗浄して焼成に供することも可能である。
【００２２】
また、ホタテ貝の貝殻の焼成（無機化）は、各種の炉を用いて、８００℃〜１，６００℃の温度にて行うのが好ましく、１，０００℃〜１，４００℃の温度にて行うのがより好ましく、１，１００℃〜１，３００℃の温度にて行うのがさらに好ましい。８００℃未満の温度で焼成すると、その後の粉砕処理で粒子形状が十分に球状化しなくなるので好ましくなく、反対に、１，６００℃を上回る温度で焼成すると、エネルギー的なロスが多くなり不経済である上、粒子形状が多様に変化してホタテ貝の焼成粉末が発現し得る高い抗菌性および除菌性が損なわれる虞れがあるので好ましくない。
【００２３】
一方、ホタテ貝の貝殻の焼成時間は、焼成温度に依存するが、８００℃以上１，６００℃未満の温度範囲で０．５時間以上８時間以下に亘って焼成するのが好ましい。より詳細には、８００℃以上１，０００℃未満の温度にて焼成する場合には、４〜８時間に亘って行うのが好ましく、１，０００℃以上１，２００℃未満の温度にて焼成する場合には、２〜４時間に亘って行うのが好ましく、１，２００℃以上１，４００℃未満の温度にて焼成する場合には、１〜２時間に亘って行うのが好ましく、１，４００℃以上１，６００℃以下の高温下にて焼成する場合には、０．５〜１時間に亘って行うのが好ましい。焼成時間が上記した基準時間より短いと、焼成温度が低い場合と同様に、その後の粉砕処理で粒子形状が十分に球状化しなくなるので好ましくなく、反対に、焼成時間が上記した基準時間より長いと、エネルギー的なロスが多くなり不経済である上、ホタテ貝の貝殻の焼成粉末が発現し得る高い抗菌性、除菌性および低い皮膚への刺激性が損なわれ易いので好ましくない。
【００２４】
さらに、ホタテ貝の貝殻の焼成後には、粉砕処理を施す必要がある。そのように焼成してホタテ貝の貝殻を脆質化させた後に粉砕処理を施すことによって、貝殻の粉末粒子の形状を球に近い形状とすることが可能となり、アルコール（無水アルコールを含む）中に均一に分散させることが可能となる。かかる焼成後の粉砕処理は、微粉砕機によって行うのが好ましい。そのような微粉砕機としては、ポットミル、振動ミル、撹拌ミル、オングミル、ジェットミル等を挙げることができるが、高い抗菌性、除菌性および低い皮膚への刺激性を発現させるためには、乾式のジェットミルのような超微粉砕機を用いるのが好ましい。
【００２５】
また、焼成後のホタテ貝の貝殻を粉砕する方法としては、水または他の液体の中で焼成後の貝殻を粉砕する湿式粉砕方法と、焼成後のホタテ貝の貝殻を乾燥させた状態で保持したまま粉砕する乾式粉砕方法との何れの方法をも採用することができる。さらに、そのように焼成後のホタテ貝の貝殻を乾式粉砕方法にて粉砕する場合には、焼成後のホタテ貝の貝殻をそのまま（時間を経過させることなく）粉砕する方法や、焼成後のホタテ貝の貝殻を低湿度（４０％ＲＨ以下）の雰囲気下で保管する等して、焼成後のホタテ貝の貝殻を水分量が概ね１０質量％を上回らないように保持した状態で粉砕する方法を採用すると、抗菌除菌用支持体の抗菌性、除菌性がきわめて良好なものとなるので特に好ましい。
【００２６】
加えて、本発明で用いる特定カルシウム系粉末（すなわち、酸化カルシウムの粉末、水酸化カルシウムの粉末、酸化カルシウムと水酸化カルシウムとの混合粉末（炭酸カルシウムを含有するものも含まれる）あるいはホタテ貝の貝殻の焼成粉末）は、水酸化カルシウム（Ｃａ（ＯＨ）２）の含有比率が２０質量％以上６０質量％以下となるように調整されていると好ましい。水酸化カルシウムの含有比率が２０質量％未満であると、最終的に得られる抗菌除菌用支持体の抗菌性・除菌性が不十分なものとなり易いので好ましくなく、反対に、水酸化カルシウムの含有比率が６０質量％を上回ると、抗菌除菌用支持体を衛生用品として使用した場合に、皮膚への刺激が強くなりすぎる傾向にあるので好ましくない。
【００２７】
また、本発明の抗菌除菌用支持体が、どのようなメカニズムで抗菌性・除菌性や皮膚への刺激を緩和する作用を発現するのかは明らかではないが、特定カルシウム系粉末とアルコール（無水エタノールを含む）とを混合することによって、アルコールを蒸散させた後であっても、特定カルシウム系粉末中の酸化カルシウムあるいは水酸化カルシウムが炭酸カルシウムに変化して抗菌性・除菌性が損なわれていく現象を遅延させることができ、その結果、抗菌性・除菌性や皮膚への刺激を緩和する作用を発現するものと推測される。
【００２８】
＜混合液＞
本発明の抗菌除菌用支持体の製造に用いられる混合液は、特定カルシウム系粉末を、アルコール中に添加することによって得られる。アルコールとしては各種のもの（エチルアルコール等）を用いることができるが、それらのアルコールの中でも無水アルコールが好ましく、特に、無水エチルアルコールを用いると、得られる抗菌除菌用支持体の抗菌性・除菌性がより高いものとなるので好ましい。
【００２９】
また、混合液を作製する場合のアルコール（無水アルコールを含む）に対する特定カルシウム系粉末の添加量（混合量）は、０．０２質量％以上２．０質量％以下となるように調整するのが好ましく、０．０５質量％以上１．０質量％以下に調整するのがより好ましい。特定カルシウム系粉末の添加量が０．０２質量％を下回ると、十分な抗菌性および除菌性が得られないとので好ましくないし、反対に、特定カルシウム系粉末の添加量が２．０質量％を上回ると、不経済である（特定カルシウム系粉末を過剰に添加することになる）のみならず、支持体の特性（弾性や柔軟性等）を損なったり、吸着体から乾燥後の粉末が脱落し易くなったりするので好ましくない。
【００３０】
＜吸着体＞
本発明の抗菌除菌用支持体は、上記した混合液を、吸湿性あるいは多孔性の吸着体に吸着させた後に、その吸着体中のアルコール（無水アルコールを含む）を蒸散させることによって作製することができる。吸湿性あるいは多孔性の吸着体としては、合成繊維あるいは天然繊維によって形成された織布、不織布、各種の樹脂によって形成された発泡体、フォーム、シート、フィルム、紙等を好適に用いることができる。また、ポーラスなセラミックスによって形成された構造体も吸着体として用いることができる。
【００３１】
また、吸着体として、合成繊維によって形成された織布、不織布を用いる場合には、合成繊維として、ポリエチレン、ポリプロピレン、ポリウレタン、アクリル樹脂、ポリエステル樹脂、あるいはそれらの内の２種以上を混合してなる樹脂やそれらの変性物等からなる合成繊維によって形成された織布、不織布を好適に用いることができる。また、吸着体として、天然繊維によって形成された織布、不織布を用いる場合には、綿、シルク、ウール、セルロース等からなる天然繊維によって形成された織布、不織布を好適に用いることができる。加えて、合成繊維と合成繊維との混合繊維によって形成された織布、不織布を用いることも可能である。
【００３２】
一方、上記した混合液を吸着体に吸着させた後に実施する吸着体中のアルコール（無水アルコールを含む）成分を蒸散させる方法は、特に限定されず、室温下で自然乾燥させる方法や、４０〜１００℃の温度を加えて乾燥させる方法等を好適に用いることができる。
【実施例】
【００３３】
以下、本発明に係る抗菌除菌用支持体、および、その製造方法について、実施例、比較例により詳細に説明するが、本発明は、かかる実施例の態様に何ら限定されるものではなく、本発明の趣旨を逸脱しない範囲で、適宜変更することが可能である。また、実施例、比較例における物性、特性の評価方法は以下の通りである。
【００３４】
［抗菌・除菌特性（予測試験）］
実施例・比較例で得られた抗菌除菌用支持体（作製直後のもの）に、スポイトによって約０．２ｃｃの水を滴下し、その滴下部分に赤色リトマス紙（東京硝子器械社製）を押し付けたときの変色状態を、目視によって下記の３段階で官能評価した。
◎：赤色リトマス紙が短時間の内に明確に青変した。
○：赤色リトマス紙に若干の色の変化が認められた。
×：赤色リトマス紙に色の変化が見られなかった。
【００３５】
［抗菌・除菌持続性］
実施例・比較例で得られた抗菌除菌用支持体を４週間に亘って常温（２３℃×６５％ＲＨ）下で保管した。しかる後、上記した「抗菌・除菌特性」の試験と同様に、その保管後の抗菌除菌用支持体にスポイトによって約０．２ｃｃの水を滴下し、その滴下部分に赤色リトマス紙（東京硝子器械社製）を押し付けたときの変色状態を評価した。
【００３６】
［粉体の非脱落性］
実施例・比較例で得られた抗菌除菌用支持体（作製後４週間に亘って常温（２３℃×６５％ＲＨ）下で保管したもの）の表面を手（人差し指の内側）で数回擦ったときの粉体の脱落状態を下記の３段階で官能評価した。
○：粉体の脱落がまったく見られない。
△：ごく小量の粉体の脱落が認められる（人差し指の内側に少し付着する程度）。
×：多量の粉体の脱落が認められる。
【００３７】
［実施例１］
＜ホタテ貝の焼成粉末の作製＞
貝肉部分を食用に供した残りのホタテ貝の貝殻（約１００ｋｇ）を、塩素入り水槽（塩素濃度約１，０００ｐｐｍ）中に所定の時間（約８時間）浸漬させた。しかる後、それらのホタテ貝の貝殻を太陽光に曝して十分に乾燥させた。しかる後、それらの乾燥後のホタテ貝の貝殻を約１，１００℃の温度に設定した炉の内部で約３時間に亘って焼成した。さらに、その焼成後のホタテ貝の貝殻を、そのまま（乾燥状態を保ったまま）、超微粉砕機によって、平均粒径が９μｍ程度となるように粉砕することによって、ホタテ貝の貝殻の焼成粉末を得た（かかる粉砕は、３５％ＲＨの雰囲気下で行い、粉砕中のホタテ貝の貝殻の水分率が増加しないように配慮した。なお、粉砕後のホタテ貝の貝殻の焼成粉末の水分率は、１０質量％未満であった）。また、得られたホタテ貝の貝殻の焼成粉末の成分を分析したところ、以下の通りであった。
・酸化カルシウム（ＣａＯ）：４１．６質量％
・水酸化カルシウム（Ｃａ（ＯＨ）２）：３９．８質量％
・炭酸カルシウム（ＣａＣＯ３）：１８．４質量％
・その他の成分：０．２質量％
【００３８】
＜混合液の調整＞
上記の如く得られたホタテ貝の貝殻の焼成（粉砕）粉末４００ｇを、２００Ｌ（リットル）のエタノール（無水エタノール）を入れたドラム形状の精製槽内に添加し、電動式の攪拌機によって約１分間に亘って撹拌した（２００ｍｍφの撹拌翼を３６０ｒｐｍの回転速度で回転させた）。さらに、その撹拌後の混合溶液を、約１分間静置した後、フィルター（物理的濾過フィルター）にて濾過することによって、ホタテ貝の貝殻の焼成（粉砕）粉末含有アルコール混合溶液（混合液）を得た（ホタテ貝の焼成粉末濃度≒０．２質量％）。
【００３９】
＜抗菌除菌用支持体の作製＞
綿１００％の天然繊維によって形成した織布を、所定の大きさ（３０ｍｍ×３０ｍｍ）に裁断することによって吸着体を形成した。なお、吸着体の重量は、約０．５２５２ｇであった。そして、その吸着体の表面に、上記の如く得られた混合液（０．８ｇ）を霧吹きによって吹き付けた。しかる後、その混合液を吹き付けた吸着体を、４０℃の温度下で約１０時間に亘って乾燥させてアルコールを蒸散させることによって抗菌除菌用支持体を得た。得られた抗菌除菌用支持体の重量は、０．５２６８ｇであった（すなわち、得られた抗菌除菌用支持体におけるホタテ貝の焼成粉末の付着量は、０．００１６ｇであった）。そして、その抗菌除菌用支持体を用いて、上記した方法によって抗菌・除菌特性、粉体の非脱落性等を評価した。評価結果を抗菌除菌用支持体の性状とともに表１に示す。
【００４０】
［実施例２］
ホタテ貝の焼成粉末含有アルコール混合溶液（混合液）を作製する際に、２００Ｌ（リットル）の無水エタノールに添加するホタテ貝の焼成粉末の量を１００ｇに変更することによってホタテ貝の焼成粉末の濃度を約０．０５質量％に変更したこと以外は、実施例１と同様にして、実施例２の抗菌除菌用支持体を得た。そして、得られた実施例２の抗菌除菌用支持体を用いて、実施例１と同様な方法によって抗菌・除菌特性、粉体の非脱落性等を評価した。評価結果を抗菌除菌用支持体の性状とともに表１に示す。
【００４１】
［実施例３］
ホタテ貝の焼成粉末含有アルコール混合溶液（混合液）を作製する際に、２００Ｌ（リットル）の無水エタノールに添加するホタテ貝の焼成粉末の量を２０ｇに変更することによってホタテ貝の焼成粉末の濃度を約０．０１質量％に変更したこと以外は、実施例１と同様にして、実施例３の抗菌除菌用支持体を得た。そして、得られた実施例３の抗菌除菌用支持体を用いて、実施例１と同様な方法によって抗菌・除菌特性、粉体の非脱落性等を評価した。評価結果を抗菌除菌用支持体の性状とともに表１に示す。
【００４２】
［実施例４］
ホタテ貝の焼成粉末含有アルコール混合溶液（混合液）を作製する際に、２００Ｌ（リットル）の無水エタノールに添加するホタテ貝の焼成粉末の量を８００ｇに変更することによってホタテ貝の焼成粉末の濃度を約０．４質量％に変更したこと以外は、実施例１と同様にして、実施例４の抗菌除菌用支持体を得た。そして、得られた実施例４の抗菌除菌用支持体を用いて、実施例１と同様な方法によって抗菌・除菌特性、粉体の非脱落性等を評価した。評価結果を抗菌除菌用支持体の性状とともに表１に示す。
【００４３】
［実施例５］
実施例１と同様にして得られた混合液（０．８ｇ）を、霧吹きによって市販の綿製のガーゼに吹き付けた。しかる後、その混合液を吹き付けたガーゼを、４０℃の温度下で約１０時間に亘って乾燥させてアルコールを蒸散させた。そして、その混合液を吹き付て乾燥させたガーゼ（抗菌除菌性ガーゼ）に、スポイトによって約０．２ｃｃの水を滴下し、その滴下部分に赤色リトマス紙（東京硝子器械社製）を押し付けたところ、赤色リトマス紙は短時間の内に明確に青変し、高い抗菌性・除菌性を発現し得ることが示唆された。
【００４４】
［比較例１］
実施例１と同様のホタテ貝の貝殻の焼成（粉砕）粉末４００ｇを、２００Ｌ（リットル）の水を入れたドラム形状の精製槽内に添加し、電動式の攪拌機によって約１分間に亘って撹拌した（２００ｍｍφの撹拌翼を３６０ｒｐｍの回転速度で回転させた）。さらに、その撹拌後の混合溶液（水溶液）を、約１分間静置した後、フィルター（物理的濾過フィルター）にて濾過することによって、ホタテ貝の貝殻の焼成（粉砕）粉末含有水溶液（混合液）を得た（ホタテ貝の焼成粉末濃度≒０．２質量％）。そして、得られた混合液（０．８ｇ）を、実施例１と同じ吸着体の表面に霧吹きによって吹き付けた後、その混合液を吹き付けた吸着体を、実施例１と同様な方法で乾燥させることによって、比較例１の抗菌除菌用支持体を得た。そして、得られた比較例１の抗菌除菌用支持体を用いて、実施例１と同様な方法によって抗菌・除菌特性、粉体脱落特性等を評価した。評価結果を抗菌除菌用支持体の性状とともに表１に示す。
【００４５】
［比較例２］
実施例１と同じ吸着体を、市販の酸化カルシウムの粉末に押し付けて、吸着体の表面に酸化カルシウムの粉末を付着させることによって、比較例２の抗菌除菌用支持体を得た。そして、得られた比較例２の抗菌除菌用支持体を用いて、実施例１と同様な方法によって抗菌・除菌特性、粉体の非脱落性等を評価した。評価結果を抗菌除菌用支持体の性状とともに表１に示す。
【００４６】
【表１】
2020200260.tif 000002
【００４７】
表１から、実施例１〜４の抗菌除菌用支持体（無水エタノール中にホタテ貝の焼成粉末を添加した混合液を吸着体に吹き付けて乾燥させたもの）は、水を付着させることによって赤色リトマス紙の色を変化させることが可能であり、抗菌性・除菌性を発現し得ることが示唆された。特に、実施例１，２，４の抗菌除菌用支持体は、水を付着させることによって赤色リトマス紙の色を明確に青変させることが可能であり、高い抗菌性・除菌性を発現し得ることが示唆された。また、それらの実施例１，２，４の抗菌除菌用支持体は、高い抗菌性・除菌性を持続的に発現し得ることも示唆された。さらに、実施例１〜３の抗菌除菌用支持体は、粉体の非脱落性も良好であった。
【００４８】
これに対して、比較例１の抗菌除菌用支持体（水中にホタテ貝の焼成粉末を添加した混合液を吸着体に吹き付けて乾燥させたもの）は、水を付着させた赤色リトマス紙を接触させても、赤色リトマス紙の色を変化させることができず、抗菌性・除菌性を発現し得ないことが示唆された。また、比較例２の抗菌除菌用支持体は、ある程度の抗菌性・除菌性を発現する可能性があるものの、粉体の非脱落性が不良であった。
【産業上の利用可能性】
【００４９】
本発明に係る抗菌除菌用支持体は、高い抗菌性・除菌性を発現し、かつ、皮膚への刺激が少ない衛生用品の形成材料として好適に用いることができる。